НЕ СОДЕРЖАЩАЯ СЕРУ, НЕ СОДЕРЖАЩАЯ ЦИНК ВУЛКАНИЗИРУЮЩАЯ СИСТЕМА ДЛЯ ГАЛОГЕНБУТИЛЬНЫХ И ГАЛОГЕНСОДЕРЖАЩИХ ПОЛИМЕРОВ

1. Вулканизированный, не содержащий серу и не содержащий цинк компаунд, включающий:
(a) полимер, выбранный из группы, включающей галогенбутильные полимеры и галогенсодержащие полимеры, и
(b) многофункциональный фосфиновый сшивающий реагент.
2. Компаунд по п. 1, в котором галогенбутильные полимеры выбраны из группы, включающей бромбутильные полимеры и хлорбутильные полимеры.
3. Компаунд по п. 1, в котором галогенсодержащие полимеры выбраны из группы, включающей бромсодержащие полимеры и хлорсодержащие полимеры.
4. Компаунд по п. 1, в котором полимер выбран из группы, включающей бромированный изобутилен - пара-метилстирол, бромированный тройной сополимер изопрен - изобутилен - п-метилстирол, звездообразно разветвленный бромированный бутил.
5. Компаунд по п. 1, дополнительно включающий наполнитель и технологическую добавку.
6. Компаунд по п. 5, в котором наполнитель выбран из группы, включающей сажу и белый наполнитель.
7. Компаунд по п. 1, в котором многофункциональный фосфиновый сшивающий реагент представляет собой симметричные или несимметричные бисфосфиновые соединения, обладающие структурой:
2
2
1
3
2,
(R)P-R-P(R)
в которой
R1 = алкил, алкенил, циклоалкил, арил, гетероарил, гетероалкил, гетероалкенил, гетероциклоалкил;
R2 = R3 = алкил, алкенил, циклоалкил, арил, гетероарил, гетероалкил, гетероалкенил, гетероциклоалкил;
R2 ≠ R3 = алкил, алкенил, циклоалкил, арил, гетероарил, гетероалкил, гетероалкенил, гетероциклоалкил.
8. Компаунд по п. 7, в котором многофункциональный фосфиновый сшивающий реагент обладает структурой:
в которой n=1-20.
9 Компаунд по п. 8, в котором многофункциональный фосфиновый сшивающий реагент выбран из группы, включающей 1,3-
бис(дифенилфосфино)пропан, 1,4-бис(дифенилфосфино)бутан, 1,5-бис(дифенилфосфино)пентан, 1,6-бис(дифенилфосфино)гексан и 1,8-бис(дифенилфосфино)октан.
10. Компаунд по п. 1, в котором многофункциональным фосфиновым сшивающим реагентом является бис(2-дифенилфосфинофениловый) эфир.
11. Компаунд по п. 1, в котором многофункциональный фосфиновый сшивающий реагент выбран из группы, включающей трифосфин и тетрафосфин.
12. Компаунд по любому из п.п. 1-11, в котором мольное отношение аллилгалогенида, содержащегося в галогенбутильном полимере, к бис-фосфину составляет от 0,01 до 15.
13. Компаунд по любому из п.п. 1-11, в котором мольное отношение бис-фосфина к аллилгалогениду, содержащемуся в галогенбутильном полимере, составляет от 0,01 до 15.
14. Способ получения сшитой композиции, включающий стадии:
(d) обеспечение полимера, выбранного из группы, включающей галогенбутильные полимеры и галогенсодержащие полимеры;
(e) обеспечение многофункционального фосфинового сшивающего реагента; и
(f) реакция полимера, со стадии (а), с многофункциональным фосфиновым сшивающим реагентом, со стадии (b).